(57)【特許請求の範囲】
【請求項１】
対人ワイピング用不織布シートであって、
６０重量％〜８０重量％の木材パルプと、
２０重量％〜４０重量％のメルトブローンファイバーと、を含み、
気層で形成された木材パルプウェブに対し、前記メルトブローンファイバーを気層で一体化して形成され、
坪量が５０ｇ／ｍ２〜９０ｇ／ｍ２であり、空間率ＳＶが８ｃｍ３／ｇ〜１５ｃｍ３／ｇである対人ワイピング用不織布シート。
ただし、空間率ＳＶは下記式で表される。
空間率ＳＶ＝（厚さ（ｍｍ）×１０００）／坪量（ｇ／ｍ２）
【請求項２】
前記メルトブローンファイバーは、ポリプロピレン製であることを特徴とする請求項１に記載の対人ワイピング用不織布シート。
【請求項３】
ＪＩＳ  Ｐ８１１３に基づく乾燥時の縦方向の引張強さＤＭＤＴと、乾燥時の横方向の引張強さＤＣＤＴとの積の平方根である（ＤＭＤＴ×ＤＣＤＴ）1/2（ＧＭＴ）が２．５〜６．０Ｎ／２５ｍｍであり、かつ、水湿潤時の前記ＧＭＴの低下が１０％未満であることを特徴とする請求項１又は請求項２に記載の対人ワイピング用不織布シート。
【請求項４】
保水量ＴＷＡが８．０ｇ／ｇ〜１４ｇ／ｇであることを特徴とする請求項１から請求項３のいずれか１項に記載の対人ワイピング用不織布シート。
【請求項５】
ＴＳＡソフトネス指数によるＴＳ７５０値が１５ｄＢＶ2ｒｍｓ〜３５ｄＢＶ2ｒｍｓであることを特徴とする請求項１から請求項４のいずれか１項に記載の対人ワイピング用不織布シート。
【請求項６】
ＴＳＡソフトネス指数によるＴＳ７値が５ｄＢＶ2ｒｍｓ〜１２ｄＢＶ2ｒｍｓであることを特徴とする請求項１から請求項４のいずれか１項に記載の対人ワイピング用不織布シート。
【請求項７】
ＴＳＡソフトネス指数による剛性Ｄ値が１ｍｍ／Ｎ〜３．５ｍｍ／Ｎであることを特徴とする請求項１から請求項４のいずれか１項に記載の対人ワイピング用不織布シート。
【発明の詳細な説明】
【技術分野】
【０００１】
本発明は、対人ワイピング用不織布シートに関する。
【背景技術】
【０００２】
従来、病院施設等老人介護において、オムツ交換時の下拭き用途では、多くの場合、レンタルのリネンタオルが使用されている。リネンタオルは専用の洗浄液（水+洗浄成分）を含侵して温めて下拭きの用に供される。リネンタオルは厚みの有る綿タオル地素材であり、吸水性と温めた後の保温性に優れており、下拭き用途に適した性能を有している。
【０００３】
しかし、リネンタオルは専門業者により回収、洗浄してリユースされることが前提となっており、洗浄によりBacillus属等芽胞を形成する菌を完全に消毒することは困難であり、院内感染の原因となるリスクを内包していることも事実である。これらの問題に鑑み、使い捨てのレーヨンスパンレース不織布ワイパーが提案されている（特許文献１参照）。
【先行技術文献】
【特許文献】
【０００４】
【特許文献１】国際公開ＷＯ２００７／１３５８６２号公報
【発明の概要】
【発明が解決しようとする課題】
【０００５】
しかしながら、上記使い捨てのレーヨンスパンレース不織布ワイパーでは、リネンタオルに比べて使用感に劣り、より良い使い捨て可能なワイパーが望まれている。
【０００６】
そこで、本発明の目的は上記課題を解決するために、適度な強度、保水性及び柔らかさをもつ対人ワイピングに適した対人ワイピング用不織布を提供することにある。
【課題を解決するための手段】
【０００７】
上記課題を解決するために、（１）本発明は、ワイピング用不織布シートであって、６０重量％〜８０重量％の木材パルプと、２０重量％〜４０重量％のメルトブローンファイバーとを含み、気層で形成された木材パルプウェブに対し、前記メルトブローンファイバーを気層で一体化して形成されたワイパー用不織布シートである。
【０００８】
（２）上記（１）において、坪量が５０ｇ／ｍ２〜９０ｇ／ｍ２であり、空間率ＳＶが８ｃｍ３／ｇ〜１５ｃｍ３／ｇである。
（３）上記（２）又は（３）において、前記メルトブローンファイバーは、ポリプロピレン製である。
（４）上記（１）〜（３）において、ＪＩＳ  Ｐ８１１３に基づく乾燥時の縦方向の引張強さＤＭＤＴと、乾燥時の横方向の引張強さＤＣＤＴとの積の平方根である（ＤＭＤＴ×ＤＣＤＴ）1/2（ＧＭＴ）が２．５〜６．０Ｎ／２５ｍｍであり、かつ、水湿潤時の前記ＧＭＴの低下が１０％未満である。
【０００９】
（５）上記（１）〜（４）において、保水量ＴＷＡが８．０ｇ／ｇ〜１４ｇ／ｇである。
（６）上記（１）〜（５）において、ＴＳＡソフトネス指数によるＴＳ７５０値が１５ｄＢＶ2ｒｍｓ〜３５ｄＢＶ2ｒｍｓである。
（７）上記（１）〜（５）において、ＴＳＡソフトネス指数によるＴＳ７値が５ｄＢＶ2ｒｍｓ〜１２ｄＢＶ2ｒｍｓである。
（８）上記（１）〜（５）において、ＴＳＡソフトネス指数による剛性Ｄ値が１ｍｍ／Ｎ〜３．５ｍｍ／Ｎである。
【発明の効果】
【００１０】
本発明によれば、適度な強度、保水性及び柔らかさをもつ対人ワイピングに適した対人ワイピング用不織布を提供することができる。
【図面の簡単な説明】
【００１１】
【図１】ソフトネス測定装置ＴＳＡの測定原理を示す図である。
【図２】ＴＳＡによる紙試料サンプルの振動周波数の解析結果の一例を示す図である。
【図３】ＴＳＡによる紙試料サンプルの剛性Ｄの測定方法を示す図である。
【発明を実施するための形態】
【００１２】
以下、添付図面を参照して、本発明を実施するための形態（以下、「実施形態」と称する）について詳細に説明する。実施形態の説明の全体を通して同じ要素には同じ番号を付している。
【００１３】
本発明の実施形態に係る対人ワイピング用不織布シート（以下、「不織布シート」と称す）は、６０重量％〜８０重量％の木材パルプと、２０重量％〜４０重量％のメルトブローンファイバーとを含み、気層で形成された木材パルプウェブに対し、前記メルトブローンファイバーを気層で一体化して形成される。
【００１４】
本明細書で用いるメルトブローンファイバーは、溶融メルト処理可能なポリマーを、複数の微細な、通常は円状の毛管から、溶融スレッドまたはフィラメントとして高速ガス（例えば、空気）流に押出すことにより形成されるファイバーを意味する。高速ガス流は、溶融ポリマー材料のフィラメントを減衰させて、その直径を約０．５〜１０ミクロンに減少させる。メルトブローンファイバーは通常不連続ファイバーである。高速ガス流により運ばれたメルトブローンファイバーは、通常、収集表面に堆積して、不規則に分散したファイバーのウェブを形成する。
【００１５】
木材パルプを６０重量%以上含有することで、十分な親水性を付与可能で有るとともに、コストを低減することが出来る。木材パルプによるウェブを気層で形成することにより、嵩高で柔らかな風合いを付与することが出来る。
メルトブローンファイバー２０%以上含むことで、気層形成された木材パルプウェブ状に対し、柔らかさやバルクを損なうことなく適切な強度を付与することができる。
【００１６】
メルトブローンファイバーは、熱可塑性重合体のファイバーであって、例えばポリオレフィンを用いることができる。このポリオレフィンは、ポリエチレン、ポリプロピレン、ポリブテン、エチレン共重合体、プロピレン共重合体、及びブテン共重合体の内の１つ以上によって構成されるグループから選択される。特に、メルトブローンファイバーは、ポリプロピレン（ＰＰ）製であることが好ましい。
【００１７】
（坪量）
不織布シートの坪量は、ＪＩＳ  Ｐ  ８１２４に準拠した方法で測定し、坪量が５０ｇ／ｍ２〜９０ｇ／ｍ２であるのが好ましい。坪量が９０ｇ／ｍ２を超えると、厚くなりすぎ、シワやヒダの隙間に入った汚れを綺麗に拭き取ることが出来ないため、坪量は９０ｇ／ｍ２以下であることが好ましい。
【００１８】
（空間率ＳＶ）
不織布シートは、空間率ＳＶが８ｃｍ３／ｇ〜１５ｃｍ３／ｇであるのが好ましい。空間率ＳＶが８以上で坪量を５０以上とすることで、ふんわり感と下拭き時に手が汚れないという安心感の有る下拭きに適した柔らかなシートとなる。空間率ＳＶが１５ｃｍ３／ｇ以上となると、シートの強度を維持することが困難となる。
空間率とは、比容積（単位質量の物質が占める容積）をいい、次のとおり求めることができる。
ＳＶ（：Specific  Volume）＝（厚さ（ｍｍ）×1000）/坪量（ｇ／ｍ２）
【００１９】
（ＧＭＴ：Geometric  Tensile  Strength）
不織布シートは、乾燥ＧＭＴが２．５〜６．０Ｎ／２５ｍｍ、かつ水湿潤時のＧＭＴ低下が１０％未満であることが好ましい。乾燥ＧＭＴが２．５Ｎ／２５ｍｍより低いと実用に耐えない一方、乾燥ＧＭＴが６．０Ｎ／２５ｍｍより高いと硬くなる。
【００２０】
不織布シートの乾燥ＧＭＴは、ＪＩＳ  Ｐ８１１３に基づく乾燥時の縦方向の引張強さＤＭＤＴ（Dry  Machine  Direction  Tensile  strength）と、乾燥時の横方向の引張強さＤＣＤＴ（Dry  Cross  Direction  Tensile  strength）との積の平方根で表される（ＤＭＤＴ×ＤＣＤＴ）1/2。なお、不織布シートウェブの流れ方向を「縦方向」とし、流れ方向に直角な方向を「横方向」とする。
【００２１】
（保水量ＴＷＡ：Total  Water  Absorbency）
不織布シートは、保水量ＴＷＡが８．０ｇ／ｇ〜１４ｇ／ｇであるのが好ましい。保水量ＴＷＡが８．０ｇ／ｇより低いと洗浄液を十分に含むことが出来ない。一方、保水量ＴＷＡが１４ｇ／ｇより高すぎると必要以上に洗浄液を消費してしまう。
【００２２】
保水量ＴＷＡは、以下のようにして求める。まず、得られた不織布シートを７６×７６ｍｍの正方形の試験片に切断し、乾燥重量（Ｗ１）を測定する。その後、この試験片を蒸留水中に２分間浸漬した後、試験片の１つの角部が上側の頂部となるようにし、この頂部と隣接する２つの角部とを支持して展伸した状態（ＲＨ１００％）で吊るし、３０分放置後の重量（Ｗ２）を測定する。（Ｗ２−Ｗ１）の値を算出し、この値を不織布シート１ｇ当りに換算したものを保水量（ＴＷＡｇ/ｇ）とする。
【００２３】
（ＴＳ７５０値）
（ＴＳ７値）
本発明の実施形態に係る不織布シートは、ＴＳＡ（Tissue  Softness  Analyzer、日本ルフト株式会社製）ソフトネス指数によるＴＳ７５０値が不織布シートは、ＴＳ７５０値が１５〜３５ｄＢＶ2ｒｍｓであるのが好ましい。
本実施形態に係る不織布シートは、ＴＳＡソフトネス指数によるＴＳ７値が５〜１２ｄＢＶ2ｒｍｓであるのが好ましい。
【００２４】
ＴＳＡソフトネス指数によるＴＳ７５０値は、ソフトネス測定装置ＴＳＡにより、試料台に設置した不織布シートのサンプルに対し、ブレード付きロータを１００ｍＮの押し込み圧力として上から押し込んだ後に回転数２．０（／ｓｅｃ）で回転させ、試料台の振動を振動センサで測定したとき、ＴＳＡ上のソフトウェアにて自動的に取得した、低周波数側からの最初のスペクトルの極大ピークの強度で表される。ＴＳＡソフトネス指数によるＴＳ７値は、６５００Ｈｚを含むスペクトルの極大ピークの強度で表される。
【００２５】
ＴＳ７５０値が１５より低いと平滑性が高すぎて、汚れを掻き落とす機能が低くなる。ＴＳ７５０値が３５より高いとザラザラとした触感が不快に感じられる。
ＴＳ７値が５より低いと柔らかさが際立ち不安感を与えるとともに、拭きにくい。ＴＳ７値が１２より高いと硬い触感となる。
【００２６】
（剛性Ｄ）
本実施形態に係る不織布シートは、ＴＳＡソフトネス指数による剛性Ｄが１〜３．５ｍｍ／Ｎであるのが好ましい。ＴＳＡソフトネス指数による剛性Ｄの測定値は、ソフトネス測定装置ＴＳＡにより、試料台に設置した不織布のサンプルに対し、ブレード付きロータを回転させずに１００ｍＮと６００ｍＮの押し込み圧力でそれぞれ上から押し込んだとき、それぞれ押し込み圧力１００ｍＮと６００ｍＮの間でのサンプルの上下方向の変形変位量で表される。
【００２７】
（ＴＳＡ）
ここで、図１に示すように、ソフトネス測定装置ＴＳＡ２１０は、不織布シート試料（サンプル）２０６の上から、回転したブレード付きロータ２０４を押付けたときの各種センサで検知した振動データを、振動解析してパラメータ化（ＴＳ値）することにより、不織布のソフトネス（手触り感）を定量評価するものであり、ドイツのエムテック（Emtec  Electronic  GmbH、日本代理店は日本ルフト株式会社）社製の商品名である。
【００２８】
ＴＳＡを用いた具体的な測定は、(i)円形の試料台２０５を外側から覆うようサンプル２０６（ｅｍｔｅｃ社のサンプルパンチを使用して直径が約１１２．８ｍｍの円形に加工したサンプル）を設置し、サンプル２０６の外周をサンプル固定リング２０８で保持し、(ii)ブレード付きロータ２０４を１００ｍＮの押し込み圧力でサンプル２０６の上から押し込んだ後、ロータ２０４を回転数２．０（／ｓｅｃ）で回転させ、(iii)試料台２０５の振動を、試料台２０５内部に設置した振動センサ２０３で測定し、振動周波数を解析する。(iv)次に、押し込み圧力１００ｍＮと６００ｍＮで、ロータ２０４を回転させずにそれぞれサンプル２０６を変形させたときの上下方向の変形変位量（ｍｍ/Ｎ、剛性Ｄ）を計測する。
(i)〜(iv)の手順により、不織布シートの総合的なハンドフィール値の要素（滑らかさ、しなやかさ、ボリューム感）が各々数値化できる。
【００２９】
測定は１サンプルについて表裏５回ずつ繰り返し、平均化する。なお、表裏とは、不織布シートの両面を意味する。試料台２０５はベースプレート２０１上に設置され、試料台２０５とベースプレート２０１の間には、力センサ２０２が配置されている。そして、力センサ２０２の検出値により、ブレード付きロータ２０４の押し込み圧力を制御する。又、ブレード付きロータ２０４はモータ２０９によって回転する。又、振動解析してパラメータ化（ＴＳ値）するソフトウェアは、emtec  measurement  systemを用いる。本ソフトウェアには、各種アルゴリズム（例えば、Base  Tissue、Facial、TP等）が備えられ、ＴＳ７、ＴＳ７５０、Ｄをソフトウェア上で自動的に取得し、これらＴＳ７、ＴＳ７５０、Ｄ値が計算される。本発明では、ＴＳ７、ＴＳ７５０、Ｄのみを規定しており、上記測定条件を満たせば、アルゴリズムは何を使用しても良く、ＴＳ７、ＴＳ７５０、Ｄの値はアルゴリズムの種類によって変わることはない。
【００３０】
図２は、ＴＳＡによる不織布シート試料サンプルの振動周波数の解析結果の一例を示す。低周波数側からの最初のスペクトルの極大ピークＡの強度をＴＳ７５０とし、６５００Ｈｚを含む（６５００Ｈｚの前後の）スペクトルの極大ピークＢの強度をＴＳ７とする。極大ピークＢは、通常、約６５００Ｈｚに位置する。
【００３１】
図３は、ＴＳＡによる不織布シート試料サンプルの剛性Ｄの測定方法を示す。不織布シート試料サンプルの振動周波数は、不織布シートの構造及びロータ４の回転数に依存し、振幅（スペクトルの強度）は、不織布シートの構造の高さに依存する。そして、スペクトルの最初のピーク（図２のＡ）であるＴＳ７５０は滑らかさ、粗さを表す。一方、ＴＳ７が現れる周波数（５０００〜８０００Ｈｚの範囲、通常は６５００Ｈｚ近傍）は、ロータ４の共振周波数であり、水平振動となって不織布シート表面を進むときに繊維による瞬間的な遮断とロータ４の振動に起因する。剛性Ｄは、紙の剛性（引張強度）に相関する。ＴＳ７の値が低いほど、ふんわり感（表面ソフトネスおよびバルクソフトネス）に優れ、ＴＳ７５０の値が低いほど、滑らかさに優れる。又、Ｄの値が大きいほど、しなやかさに優れる。
【実施例】
【００３２】
以下に、実施例及び比較例を挙げて本発明をさらに具体的に説明する。
【００３３】
（実施例１）  
木材パルプである針葉樹晒しクラフトパルプ（ＮＢＫＰ）を開繊した繊維集合体に対しＰＰメルトブローによるＰＰ樹脂微細繊維を気層で混合して、木材パルプの比率（ＮＢＫＰ比率）が７０重量％、ＰＰメルトブローンファイバーの比率（ＰＰメルトブロー比率）が３０重量％を含む不織布シートを作成した。坪量、ＳＶ、ＧＭＴ、ＴＷＡ、ＴＳ７５０、ＴＳ７、Ｄ値は表１に示す通りである。
【００３４】
（実施例２〜３）
実施例２及び実施例３については、表１に示す通りで実施例１とまったく同様にして不織布シートを作成した。
【００３５】
（比較例１）
比較例１では、表１に示す通りで実施例１とまったく同様にして不織布シートを作成した。ＮＢＫＰの比率、ＰＰメルトブローンファイバーの比率、坪量、ＳＶ、ＧＭＴ、ＴＷＡ、ＴＳ７５０、ＴＳ７、Ｄ値は表１に示す通りである。比較例１ではＰＰメルトブロー繊維比率が高いため、保水性が低く、全体に剛性が高かった。
【００３６】
（比較例２）
比較例２では、表１に示す通りで実施例１とまったく同様にして不織布シートを作成した。ＮＢＫＰの比率、ＰＰメルトブローンファイバーの比率、坪量、ＳＶ、ＧＭＴ、ＴＷＡ、ＴＳ７５０、ＴＳ７、Ｄ値は表１に示す通りである。比較例２ではＰＰメルトブロー繊維比率が低いため、強度が低く、柔らかすぎた。
【００３７】
（比較例３）
比較例３は、１．７ｄｔｅｘのビスコースレーヨン繊維、１．６ｄｔｅｘのＰＥＴ繊維を乾式スパンレース法で製造した一般的なワイパー用不織布である。比較例３では嵩と保水性が低く、柔らかすぎた。
【００３８】
【表１】
0006450145.tif 000002
【００３９】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４０】
２０１  ベースプレート
２０２  力センサ
２０３  振動センサ
２０４  ロータ
２０５  試料台
２０６  サンプル
２０８  サンプル固定リング
２０９  モータ
【図１】
0006450145.tif 000003
【図２】
0006450145.tif 000004
【図３】
0006450145.tif 000005